2 목 둥근 바닥 플라스크 에 , 아르곤 하 에 플라스크 를 4 . 0476 g 의 증류 된 다이 이소프로필 아민 및 60 mL 의 테트라 하이드로 푸란 ( 알드리치 ( Aldrich ) , 무수 , 안정 화제 없 음 ) 을 첨가 하 였 다 . 혼합물 을 - 78 ℃ 로 냉각 한 후 , 사이클 로 헥산 중 의 약 20 mL 의 2 . 0 M 부틸 리튬 을 첨가 하 였 다 . 혼합물 을 빙 욕 에서 20 분 동안 놔둔 후 , - 78 ℃ 로 냉각 하 고 , 12 mL 의 테트라 하이드로 푸란 중 의 2 . 8912 g 의 3 - 클로로 - 6 - 메 톡 시 - 피리 다진 및 3 . 05 mL 의 클로로 트라이 메틸 실란 의 용액 을 15 분 에 걸쳐 첨가 하 였 다 . 혼합물 을 2 시간 동안 교반 한 후 ( 진한 적색 이 형성 된 후 , 황색 으로 옅 어 짐 ) , 10 mL 의 포화 나트륨 다 이 하이드로 겐 포스 페이트 용액 을 첨가 함 으로써 켄 칭 하 였 다 . 혼합물 을 350 mL 의 에틸 아세테이트 에 용해 시키 고 , 1 x 75 mL 염수 로 세척 하 고 , 무수 나트륨 설 페이트 상 에서 건조 시키 고 , 여과 하 고 , 감압 하 에 농축 시켰 다 .